(57)【要約】【課題】  本発明の目的とするところは、高速の射出速度を維持した上で充填性に優れるフェノール樹脂成形材料を提供することである。【解決手段】  重量平均分子量が６０００〜９０００であるフェノール樹脂（ａ）と、２核体以上の結晶性フェノール化合物（ｂ）とを含有することを特徴とするフェノール樹脂成形材料。好ましくは、さらに重量平均分子量が３００〜３００００であるポリオレフィン化合物（ｃ）を含有し、上記結晶性フェノール化合物（ｂ）がビスフェノールＦを含むものであることが好ましい。【選択図】  なし【特許請求の範囲】
【請求項１】
重量平均分子量が６０００〜９０００であるフェノール樹脂（ａ）と、２核体以上の結晶性フェノール化合物（ｂ）とを含有することを特徴とするフェノール樹脂成形材料。
【請求項２】
さらに、重量平均分子量が３００〜３００００であるポリオレフィン化合物（ｃ）を含有する請求項１に記載のフェノール樹脂成形材料。
【請求項３】
前記結晶性フェノール化合物（ｂ）は、ビスフェノールＦを含むものである請求項１又は２に記載のフェノール樹脂成形材料。
【請求項４】
更に、充填材（ｄ）を含有する請求項１ないし３のいずれかに記載のフェノール樹脂成形材料。
【発明の詳細な説明】
【技術分野】
【０００１】
本発明は、フェノール樹脂成形材料に関するものである。
【背景技術】
【０００２】
フェノール樹脂成形材料は耐熱性、電気的特性、機械的特性、寸法安定性などのバランスに優れ、電機部品をはじめとして広範囲の分野に利用されている。一般にフェノール樹脂成形品は射出成形により、射出成形機のシリンダ内で９０〜１２０℃に可塑化された状態から１７０〜１９０℃に加熱された金型内に射出され、金型内での架橋反応により、硬化、賦形される。
【０００３】
フェノール樹脂成形材料は高温の金型の壁面に接触した際に温度上昇により、一旦粘度が低下するために、金型壁面においては金型内に存在していた空気を巻き込みやすい。
しかも、フェノール樹脂成形材料は架橋反応時に発生するアンモニアガスなどの発生ガスや成形材料内に内包する水分などの揮発成分が多いために、充填時に発生ガスなどを効率よく、金型の外に排出できるように射出速度を遅くしなければならない。射出速度が速すぎると溶融樹脂が発生ガスや空気を巻き込みやすく、ガスの逃げ場のない金型の袋小路部などでガス欠けなどの充填不良になりやすい。
【０００４】
一方、熱可塑性樹脂成形材料の射出成形はシリンダ内で融点以上の温度で可塑化され、融点以下の温度の金型内に射出されるため、冷却固化により成形されるものである。熱可塑性樹脂成形材料の場合、その成形過程では化学反応は伴わず、液体から固体への相転移だけで固化するためにフェノール樹脂のように反応に伴うガスの発生はない。発生する可能性のある物質としては成形材料に含まれる水分や低分子成分であるが、一般に熱可塑性成形材料は成形の直前に乾燥処理を十分行うために余分な水分は予め除去されている。そのため、金型内では発生するガス量は僅かである。
【０００５】
また、成形過程の熱可塑性樹脂成形材料の流動先端は低温の金型に接触した瞬間に粘度が上昇するものの内部は低粘度のまま流動するために金型内の空気を樹脂内に巻き込む可能性は低い。このように熱可塑性樹脂成形材料の場合はその性質上、充填不良の原因となる空気の巻き込みや発生ガスが少ない上に、溶融粘度は低いために射出速度は速くすることができる。一般に、フェノール樹脂成形材料が熱可塑性樹脂と比較すると射出時間が長く、充填性に劣るといわれる理由はここにあると考えられる。
【０００６】
従来、これらの問題を解決するためには成形材料の溶融粘度を低くすることが考えられてきたが、この場合、射出速度を速くすることはできるが低粘度のためガスを巻き込みやすく、充填不良が生じやすいという問題点があった。
逆に、溶融粘度を上げてガスの巻き込みを少なくしようとすると、射出時の流動抵抗が大きく、射出速度が速くならないという問題が生じる。また、硬化性を高めて金型内で粘度を急速に高めることも考えられるが、シリンダ内での熱安定性との両立が困難である。
一方、成形時に気泡を含まず、熱安定性、硬化性を高めることを目的としたフェノール樹脂成形材料が公開されている。（例えば、特許文献１参照）しかしながら、高速の射出速度を維持した上で充填性に優れるフェノール樹脂成形材料に関する技術は今のところ見当らない。
【０００７】
【特許文献１】特開平１１−０６０８９７号公報
【発明の開示】
【発明が解決しようとする課題】
【０００８】
本発明の目的とするところは、高速の射出速度を維持した上で充填性に優れるフェノール樹脂成形材料を提供することである。
【課題を解決するための手段】
【０００９】
このような目的は、以下の（１）〜（４）項に記載の本発明により達成される。
（１）重量平均分子量が６０００〜９０００であるフェノール樹脂（ａ）と、２核体以上の結晶性フェノール化合物（ｂ）とを含有することを特徴とするフェノール樹脂成形材料。
（２）さらに、重量平均分子量が３００〜３００００であるポリオレフィン化合物（ｃ）を含有する上記（１）項に記載のフェノール樹脂成形材料。
（３）上記結晶性フェノール化合物（ｂ）がビスフェノールＦを含むものである上記（１）又は（２）項に記載のフェノール樹脂成形材料。
（４）更に、充填材（ｄ）を含有する上記（１）ないし（３）項のいずれかに記載のフェノール樹脂成形材料。
【発明の効果】
【００１０】
本発明は、重量平均分子量が６０００〜９０００であるフェノール樹脂（ａ）と、２核体以上の結晶性フェノール化合物（ｂ）とを含有することを特徴とするフェノール樹脂成形材料であり、本発明の成形材料を使用すれば、高速の射出速度を維持した上で充填性に優れる成形を行うことができる。
【発明を実施するための最良の形態】
【００１１】
以下に、本発明のフェノール樹脂成形材料（以下、単に「成形材料」ということがある）について詳細に説明する。
本発明の成形材料は、重量平均分子量が６０００〜９０００であるフェノール樹脂（ａ）と、２核体以上の結晶性フェノール化合物（ｂ）とを含有することを特徴とする。
【００１２】
本発明の成形材料には、重量平均分子量が６０００〜９０００であるフェノール樹脂（ａ）を用いる。
ここでフェノール樹脂としては、フェノール類とアルデヒド類とを酸性触媒下で反応させて得られるノボラック型フェノール樹脂、又は、塩基性触媒の存在下で反応させて得られるレゾール型フェノール樹脂を挙げることができる。
【００１３】
上記フェノール類としては特に限定されないが、例えばフェノール、ｏ−クレゾール、ｍ−クレゾール、ｐ−クレゾール等のクレゾール、２，３−キシレノール、２，４−キシレノール、２，５−キシレノール、２，６−キシレノール、３，４−キシレノール、３，５−キシレノール等のキシレノール、ｏ−エチルフェノール、ｍ−エチルフェノール、ｐ−エチルフェノール等のエチルフェノール、イソプロピルフェノール、ブチルフェノール、ｐ−ｔｅｒｔ−ブチルフェノール等のブチルフェノール、ｐ−ｔｅｒｔ−アミルフェノール、ｐ−オクチルフェノール、ｐ−ノニルフェノール、ｐ−クミルフェノール等のアルキルフェノール等が挙げられる。これらを単独または２種類以上組み合わせて使用することができる。
【００１４】
上記アルデヒド類としては特に限定されないが、例えば、ホルムアルデヒド、パラホルムアルデヒド、トリオキサン、アセトアルデヒド、プロピオンアルデヒド、ポリオキシメチレン、クロラール、ヘキサメチレンテトラミン、フルフラール、グリオキザール、ｎ−ブチルアルデヒド、カプロアルデヒド、アリルアルデヒド、ベンズアルデヒド、クロトンアルデヒド、アクロレイン、テトラオキシメチレン、フェニルアセトアルデヒド、ｏ−トルアルデヒド、サリチルアルデヒド等が挙げられる。これらを単独または２種類以上組み合わせて使用することができる。
【００１５】
重量平均分子量が６０００〜９０００であるノボラック型フェノール樹脂は、フェノール類（Ｐ）とアルデヒド類（Ｆ）とのモル比（Ｆ／Ｐ）を、例えば０．５〜１．０として、塩酸、硫酸、リン酸、亜リン酸等の無機酸類、蓚酸、ジエチル硫酸、パラトルエンスルホン酸、有機ホスホン酸等の酸性触媒下で、所定の分子量まで反応させて得ることができる。
また、重量平均分子量が６０００〜９０００であるレゾール型フェノール樹脂は、フェノール類（Ｐ）とアルデヒド類（Ｆ）とのモル比（Ｆ／Ｐ）を、例えば１．０〜３．０として、アルカリ土類金属の酸化物及び水酸化物、アミン系化合物等の塩基性触媒下で所定の分子量まで反応させて得ることができる。
また、このようにして調製された市販品を用いることもできる。
【００１６】
なお、本発明において、フェノール樹脂（ａ）の重量平均分子量は、液体クロマトグラフィ法を用いて測定したものである。ここで液体クロマトグラフィ法は、ＧＰＣ（ゲルパーミエーションクロマトグラフィ）を用いたものであり、テトラヒドロフランを溶出溶媒として使用し、流量１．０ｍｌ／分、カラム温度４０℃の条件で、示差屈折計を検出器として測定し、分子量は標準ポリスチレンにより換算した。
装置は、
（１）本体：ＴＯＳＯＨ社製  「ＨＬＣ−８１２０」
（２）分析カラム：ＴＯＳＯＨ社製  「Ｇ１０００ＨＸＬ」１本、「Ｇ２０００ＨＸＬ」２本、「Ｇ３０００ＨＸＬ」１本
を使用した。
【００１７】
上記フェノール樹脂（ａ）の含有量は特に限定されないが、ヘキサメチレンテトラミンを配合する場合はその量を含めて、成形材料全体に対して１５〜５５重量％であることが好ましい。さらに好ましくは３０〜５０重量％である。
上記下限値未満では成形材料の生産が困難となったり、材料の流動性が低下するため成形が困難になったりすることがある。上記上限値を超えると充填材の含有量が少なくなるため、バリが発生しやすくなったり、機械的強度が低下したりすることがある。
【００１８】
本発明の成形材料に用いられる２核体以上の結晶性フェノール化合物（ｂ）とは、常温では固体であり、溶融すると低粘度の液体となり、ヘキサメチレンテトラミンなどのフェノール樹脂の硬化剤と反応して硬化する性質を有する２核体以上のフェノール化合物をいう。
このような２核体以上の結晶性フェノール化合物（ｂ）としては、特に限定されないが、例えばビスフェノールＡ、ビスフェノールＦ、ビスフェノールＡＤ、ビスフェノールＺ、ビスフェノールＳなどのビスフェノール化合物及びこれらの誘導体、ビスフェノール及びその誘導体、トリスフェノールＡＰなど３核体あるいは４核体フェノール化合物などがあり、これらを単独または２種類以上を用いることができる。これらの中でも、ビスフェノールＡ、ビスフェノールＦを用いることが好ましく、特にビスフェノールＦが好ましい。これにより、低コストで本発明の成形材料を製造することができる。
【００１９】
本発明の成形材料では、重量平均分子量が６０００〜９０００であるフェノール樹脂（ａ）と、２核体以上の結晶性フェノール化合物（ｂ）とを併用する。
こうすることで、フェノール樹脂（ａ）に低分子量成分が加わり、フェノール樹脂（ａ）のみかけの分子量分布が広くなり、溶融粘度の温度依存性を小さくすることができる。
その結果、上記フェノール樹脂（ａ）を用いることで金型温度（１７０〜１９０℃）での溶融粘度を高くしても、上記結晶性フェノール化合物（ｂ）を配合する効果により、シリンダ温度（９０〜１２０℃）での溶融粘度はそれほど高くならず、射出速度を低下させないことができるものと推測される。
このような目的のためには、上記フェノール樹脂（ａ）の重量平均分子量は、７０００〜８０００であることがさらに好ましい。
【００２０】
上記重量平均分子量が６０００〜９０００のフェノール樹脂（ａ）と、２核体以上の結晶性フェノール化合物（ｂ）との配合比率（重量）は特に限定されないが、（ａ）／（ｂ）＝９０／１０〜６０／４０が好ましい。さらに好ましくは（ａ）／（ｂ）＝８０／２０〜７０／３０である。
（ａ）成分の比率が上記下限値より少ないと硬化性が低下することがある。一方、上記上限値より多いと溶融粘度の温度依存性を小さくする効果が低減することがある。
【００２１】
重量平均分子量が６０００〜９０００のフェノール樹脂（ａ）と、２核体以上の結晶性フェノール化合物（ｂ）との合計含有量は特に限定されないが、成形材料全体に対して、３０〜６０重量％であることが好ましく、さらに好ましくは４０〜５０重量％である。上記範囲の含有量とすることで成形性と上記特性とのバランスをとることができる。
【００２２】
本発明の成形材料には、さらに、重量平均分子量が３００〜３００００であるポリオレフィン化合物（ｃ）を用いることができる。
上記低分子ポリオレフィン化合物（ｃ）の種類としては、特に限定されないが、例えば、ポリプロピレン、ポリエチレンなどを例示できる。これらの化合物は、８０〜１２０℃での成形材料の溶融粘度を低下させる効果があり、金型内に射出されたときには壁面で滑剤として作用し、射出速度を速くすることができる。このような効果のためには、これらの化合物の重量平均分子量は、好ましくは３００〜３０００である。８０から１２０℃での溶融粘度を大きく低下させるものとして、さらに好ましくは重量平均分子量５００〜１５００のポリエチレンである。
【００２３】
上記ポリオレフィン化合物（ｃ）の含有量は特に限定されないが、上記（ａ）、（ｂ）成分の合計量に対して０．１〜５重量％であることが好ましい。
（ｃ）成分の含有量が上記下限値未満では上述の作用が充分ではなく、上記上限値を越えると射出成形機での可塑化が難しくなることがある。
【００２４】
本発明の成形材料には、上記（ａ）〜（ｃ）成分のほか、充填材（ｄ）を配合することができる。これにより、目的とする成形品に要求される機械的特性、電気的特性などを付与することができる。
本発明の成形材料に用いられる充填材（ｄ）としては特に限定されないが、例えば、木粉、パルプ粉、各種繊維粉砕物、フェノール樹脂積層板、成形品の粉砕物などの有機充填材や、シリカ、アルミナ、水酸化アルミニウム、ガラス、タルク、クレー、マイカ、炭酸カルシウム、カーボンなどの無機粉末、ガラス繊維、カーボン繊維などの無機繊維、などの無機充填材を１種類以上用いることができる。
【００２５】
上記充填剤（ｄ）の含有量は特に限定されないが、成形材料全体に対して３０〜６０重量％が好ましい。更に好ましくは４０〜５０重量％である。
また、本発明のフェノール樹脂成形材料には、本発明の目的を損なわない範囲で、更に滑剤、着色剤、効果促進剤、難燃剤などの各種添加剤を適宜配合することができる。
【００２６】
本発明の成形材料は通常の方法により製造される。即ち、上記の各成分を所定の配合割合で混合し、加熱ロール、コニーダ、二軸押し出し機などを使用して溶融混練した後に冷却、粉砕することにより得られる。
【実施例】
【００２７】
以下、本発明を実施例によりさらに詳細に説明する。
【００２８】
実施例１
Ｍｗ（重量平均分子量）＝８０００のフェノール樹脂Ａを３１重量％、２核体フェノール化合物であるビスフェノールＦを１２重量％、ポリエチレン（Ｍｗ＝５００）を１重量％、硬化剤としてヘキサメチレンテトラミンを７重量％、滑剤を１重量％、着色剤を１重量％、硬化助剤として酸化マグネシウムを３重量％、充填材として木粉を３２重量％、炭酸カルシウム粉末を１２重量％配合し、加熱ロールで４分間溶融混練し、冷却、粉砕することで成形材料を得た。
【００２９】
実施例２
フェノール樹脂Ａを３３重量％に増量、ビスフェノールＦを１０重量％に減量した以外は実施例１と同様にして成形材料を得た。
【００３０】
実施例３
フェノール樹脂Ａを２８重量％に減量、ビスフェノールＦを１５重量％に増量し、溶融混練時間を５分間とした以外は実施例１と同様にして成形材料を得た。
【００３１】
実施例４
フェノール樹脂Ａを３２重量％に増量し、ポリエチレンを配合しなかった以外は実施例１と同様にして成形材料を得た。
【００３２】
実施例５
フェノール樹脂Ａを２９重量％に増量し、ポリエチレンを配合しなかった以外は実施例３と同様にして成形材料を得た。
【００３３】
比較例１
フェノール樹脂Ａを１０重量％、Ｍｗ＝３０００のフェノール樹脂Ｃを３４重量％、硬化剤としてヘキサメチレンテトラミンを７重量％、滑剤を１重量％、着色剤を１重量％、硬化助剤を３重量％、木粉を３２重量％、炭酸カルシウム粉末を１２重量％配合し、加熱ロールで４分間溶融混練し、冷却、粉砕することで成形材料を得た。
【００３４】
比較例２
フェノール樹脂Ａを４４重量％に増量、フェノール樹脂Ｃを用いなかった以外は、比較例１と同様にして成形材料を得た。
【００３５】
比較例３
Ｍｗ＝４０００のフェノール樹脂Ｂを４３重量％、ヘキサメチレンテトラミンを７重量％、滑剤を２重量％、着色剤を１重量％、硬化助剤を３重量％、木粉を３２重量％、炭酸カルシウム粉末を１２重量％配合し、加熱ロールで４分間溶融混練し、冷却、粉砕することで成形材料を得た。
【００３６】
比較例４
フェノール樹脂Ｂを４２重量％に減量、ポリエチレン１重量％を配合し、混練時間を５分間とした以外は、比較例３と同様にして成形材料を得た。
【００３７】
得られた成形材料について、粘度特性、射出成形時の射出時間及び充填性を評価した。これらの結果を表１の下段に示す。
【００３８】
【表１】
2006137819.tif 000002
【００３９】
（使用した原料）
（１）フェノール樹脂Ａ：重量平均分子量８０００  住友ベークライト社製「ＰＲ−５０７３１」
（２）フェノール樹脂Ｂ：重量平均分子量４０００  住友ベークライト社製「Ａ−１０８４」
（３）フェノール樹脂Ｃ：重量平均分子量３０００  住友ベークライト社製「ＰＲ−５０６２２」
（４）ビスフェノールＦ：三井化学社製「ビスフェノールＦ−Ｍ」
（５）ポリエチレン：中国精油社製「ポリレッツ（分子量５００）」
（６）滑剤：ステアリン酸
（７）着色剤：カーボンブラック
（８）硬化助剤：酸化マグネシウム
（９）木粉：８０メッシュパス
（１０）炭酸カルシウム：日東粉化社製「ＳＳ８０」
【００４０】
（測定方法）
射出成形の条件
（１）金型温度：１７５℃
（２）硬化時間：３分間
（３）成形品形状：幅３０×奥行き２０×高さ１０ｍｍの箱型形状の底面に幅１６×奥行き７×高さ８ｍｍの直方体の突起がついた形状で１６ヶ取り構造のものである。
（４）シリンダ温度設定：先端９０℃／末端５０℃
【００４１】
（評価方法）
（１）粘度特性：東洋精機社製ラボプラストミルを用い、１１０℃及び１７０℃における溶融トルクで評価した。
（２）射出時間：上記成形品を射出速度設定１００ｍｍ／ｓｅｃ、射出圧力設定１４０ｋｇ／ｃｍ2で成形したときの射出時間を計測した。
（３）充填性：上記金型で成形したときの突起部における充填性を目視で評価した。突起部の隅まで充填している場合を○、充填しない場合を×とした。
【００４２】
実施例１〜５はいずれも、重量平均分子量が６０００〜９０００であるフェノール樹脂と、２核体以上の結晶性フェノール化合物とを含有する本発明の成形材料であり、従来の材料である比較例１と比べて、１１０℃における粘度と１７０℃における粘度との差が小さいものとなった。また、射出時間は短く、充填性も優れたものであった。
実施例１〜３は、加えて、重量平均分子量が３００〜３００００であるポリオレフィン化合物を含有する成形材料であり、射出時間をさらに短くすることができた。
比較例１は、流動性は充分有する材料であるが、発生ガスの巻き込みに起因すると思われる充填性の低下がみられた。
比較例２は高分子量のフェノール樹脂Ａを単独で配合したものであるが、流動性が充分ではなく、充填性が低下した。
比較例３は、分子量がやや小さいフェノール樹脂Ｂを単独で配合したものであるが、成形材料の粘度の温度依存性が高い結果となった。射出時間も長く、金型突起部の末端で充填性不良が発生した。
比較例４は比較例３にポリオレフィン化合物を配合し、混練時間を長くして粘度を高めたものである。充填性は良好であったが、１１０℃における粘度が高くなりすぎたために、射出時間が長くなり、高成形サイクル材料としては不適な水準であった。
【産業上の利用可能性】
【００４３】
本発明のフェノール樹脂成形材料は、優れた充填性と高速で射出できる性能を併せ持つため、成形の歩留まり向上と、高成形サイクル化による低コスト化を実現できる。